【手続補正書】
【提出日】平成31年4月18日(2019.4.18)
【手続補正１】
【補正対象書類名】特許請求の範囲
【補正対象項目名】全文
【補正方法】変更
【補正の内容】
【特許請求の範囲】
【請求項１】
接着が改善されたＲＭＡ架橋型コーティングを塗布するための方法であって、
Ｉ．（ａ）活性化されたメチレン基またはメチン基中の酸性プロトンＣ−Ｈを少なくとも２つ有する反応性成分Ａを含む１つ以上の架橋性成分と、（ｂ）活性化された不飽和Ｃ＝Ｃ基を少なくとも２つ有する反応性成分Ｂと、（ｃ）成分Ａと成分Ｂとの間でのＲＭＡ架橋反応を触媒するための触媒Ｃと、（ｄ）任意選択の反応性緩和剤Ｄと、（ｅ）任意選択の有機溶媒Ｔと、を含むＲＭＡ架橋性組成物を提供する工程と、
ＩＩ．エポキシ官能性ポリマーバインダーと架橋剤とを含むエポキシプライマーの層を基材表面上に塗布する工程であって、前記ＲＭＡ架橋性組成物の架橋性成分ＡまたはＢと反応できる官能基Ｘまたは官能基Ｘの前駆体を硬化した後に含む前記プライマーによって前記エポキシプライマー層への前記ＲＭＡ架橋型コーティングの接着が改善される、工程と、
ＩＩＩ．前記プライマー層を少なくとも部分的に硬化させる工程と、
ＩＶ．少なくとも部分的に硬化させた前記プライマー層の上に前記ＲＭＡ架橋性組成物のコーティング層を塗布する工程と、
Ｖ．前記コーティング層を硬化させる工程と、
を含む方法。
【請求項２】
前記プライマーは、前記エポキシ官能性ポリマーのエポキシ官能基に対して過剰量のアミン架橋基を用いて調合されるエポキシプライマーである、および／または、
前記エポキシプライマーは、硬化後の前記エポキシプライマー層がフリーの一級もしくは二級のアミン官能基Ｘまたはその前駆体を有するようにアミン官能基Ｘまたはその前駆体を含むアミン成分の添加によって改質される、
請求項１の方法。
【請求項３】
前記ＲＭＡ架橋性組成物は、主にマロネートまたはアセトアセテートである反応性成分Ａを有する架橋性成分と、アクリロイルである反応性成分Ｂを有する架橋性成分と、を含み、
１つ以上の官能基Ｘは、マロネートもしくはアセトアセテートと、および／またはアクリロイルと、反応できる、
請求項１または２の方法。
【請求項４】
前記プライマーは、前記ＲＭＡ架橋性組成物の成分Ａまたは成分Ｂと反応できる１つ以上の官能基Ｘ、ならびに硬化前、硬化中または硬化後に前記エポキシ官能性バインダーまたはその架橋剤と化学的または物理的に結合する１つ以上の基、を含む多官能性化合物を前記プライマーに添加することによって改質され、
前記１つ以上の官能基Ｘは、一級アミンもしくは二級アミン、チオール、イソシアネート、エポキシまたは、前記ＲＭＡ架橋性成分中の反応性成分Ａおよび／もしくはＢと同じであるか異なっているＲＭＡ反応性成分Ａ’もしくはＢ’または成分Ａ’もしくはＢ’のオリゴマーもしくはポリマー、である、
請求項１〜３のいずれか１項の方法。
【請求項５】
前記エポキシプライマーは、水分で脱ブロックできる多官能性の一級アミンまたは二級アミンで改質される、請求項１〜４のいずれか１項の方法。
【請求項６】
前記エポキシプライマーは、水分で脱ブロックできる多官能性のケチミン、アルジミンまたはオキサゾリジンで改質される、請求項５の方法。
【請求項７】
エポキシプライマー組成物は、前記プライマー組成物の全固形分重量に対して２０、１５、１０重量％、または５重量％、を超えない量で多官能性化合物を添加することによって改質される、請求項５の方法。
【請求項８】
前記プライマーは、多官能性ＲＭＡ架橋性成分ＡまたはＢ、および／または、フリーの一級もしくは二級のアミン官能基もしくはその前駆体を含む多官能性化合物、によって改質される、請求項１〜７のいずれか１項の方法。
【請求項９】
反応性成分ＡまたはＢを含むＲＭＡ架橋性成分を前記プライマーに添加することを含む、請求項１〜８のいずれか１項の方法。
【請求項１０】
少なくとも４００ダルトンの分子量Ｍｗを有する、反応性成分ＡまたはＢを含むＲＭＡ架橋性成分を前記プライマーに添加することを含む、請求項９の方法。
【請求項１１】
前記プライマーは、反応性成分Ａとして主にマロネートもしくは２つ以上のアセトアセテートを含むかまたは反応性成分Ｂとして２つ以上のアクリロイル基を含むＲＭＡ架橋性成分を含む、請求項９または１０の方法。
【請求項１２】
前記プライマーは、一般構造Ｘ−Ｒ−Ｙを有する接着促進剤Ｐを含み、
Ｒは、任意選択の架橋基であり、
Ｙは、硬化中に前記エポキシバインダーまたはその架橋剤と反応するか硬化後に前記エポキシバインダーに物理的に結合する官能基である、
請求項１〜１１のいずれか１項の方法。
【請求項１３】
エポキシ官能性バインダーと、架橋剤と、接着促進剤としての請求項４〜１２に記載されるような多官能性成分と、を含む、請求項１〜１２に記載の方法における使用のためのプライマー組成物であって、
前記多官能性成分は、プライマー硬化条件において前記エポキシバインダーまたはその架橋剤と反応するか反応可能である、または、硬化したプライマー中で物理的に結合している別個の未反応成分である、
プライマー組成物。
【請求項１４】
活性化されたメチレン基またはメチン基中の酸性プロトンＣ−Ｈを少なくとも２つ有する多官能性ＲＭＡ架橋性成分Ａ’または活性化された不飽和Ｃ＝Ｃ基を少なくとも２つ有する多官能性反応性成分Ｂ’、フリーの一級もしくは二級のアミン官能基もしくはその前駆体またはそれらの組み合わせもしくは反応生成物を２つ以上含む多官能性成分から選択される１つ以上のプライマー接着改良剤を含む、
請求項１３のプライマー組成物。
【請求項１５】
前記多官能性ＲＭＡ架橋性成分Ａ’がトリアセトアセテートまたはテトラアセトアセテートであるか、前記多官能性反応性成分Ｂ’がトリアクリレートまたはテトラアクリレートであるか、または前記多官能性成分がフリーの一級もしくは二級のアミン官能基もしくはその前駆体またはそれらの組み合わせもしくは反応生成物を２つ以上含む、請求項１４のプライマー組成物。
【請求項１６】
エポキシプライマー層上へのＲＭＡ架橋性コーティングの接着を改善するための請求項１３〜１５のいずれか１項の組成物の使用。
【手続補正２】
【補正対象書類名】明細書
【補正対象項目名】００６１
【補正方法】変更
【補正の内容】
【００６１】
本明細書に記載される構造および技術に対し、本発明の趣旨および範囲から逸脱することなく、上記で説明されるものに加えてさらなる改変を行うことができる。従って、特定の実施形態が説明されているが、これらは単なる例に過ぎず、本発明の範囲を限定するものではない。
以下において、本願の出願当初の特許請求の範囲に記載した発明を付記する。
［１］  接着が改善されたＲＭＡ架橋型コーティングを塗布するための方法であって、
Ｉ．（ｆ）活性化されたメチレン基またはメチン基中の酸性プロトンＣ−Ｈを少なくとも２つ有する反応性成分Ａ（好ましくは主にマロネート）を含む１つ以上の架橋性成分と、（ｇ）活性化された不飽和Ｃ＝Ｃ基を少なくとも２つ有する反応性成分Ｂ（好ましくはアクリロイル）と、（ｈ）成分Ａと成分Ｂとの間でのＲＭＡ架橋反応を触媒するための触媒Ｃ（好ましくは二酸化炭素でブロックされた強塩基）と、（ｉ）任意選択の反応性緩和剤Ｄと、（ｊ）任意選択の有機溶媒Ｔと、を含むＲＭＡ架橋性組成物を提供する工程と、
ＩＩ．エポキシ官能性ポリマーバインダーと架橋剤とを含むエポキシプライマーの層を基材表面上に塗布する工程であって、前記ＲＭＡ架橋性組成物の架橋性成分ＡまたはＢと反応できる官能基Ｘまたは官能基Ｘの前駆体（好ましくは水分で脱ブロックできる前駆体）を硬化した後に含む前記プライマーによって前記エポキシプライマー層への前記ＲＭＡ架橋型コーティングの接着が改善される、工程と、
ＩＩＩ．前記プライマー層を少なくとも部分的に硬化させる工程と、
ＩＶ．少なくとも部分的に硬化させた前記プライマー層の上に前記ＲＭＡ架橋性組成物のコーティング層を塗布する工程と、
Ｖ．前記コーティング層を硬化させる工程と、
を含む方法。
［２］  前記プライマーは、前記エポキシ官能性ポリマーのエポキシ官能基に対して過剰量のアミン架橋基を用いて調合されるエポキシプライマーである、および／または、
前記エポキシプライマーは、硬化後の前記エポキシプライマー層がフリーの一級もしくは二級のアミン官能基Ｘまたはその前駆体を有するようにアミン官能基Ｘまたはその前駆体を含むアミン成分の添加によって改質される、
［１］の方法。
［３］  前記ＲＭＡ架橋性組成物は、主にマロネートまたはアセトアセテート（好ましくはマロネート）である反応性成分Ａを有する架橋性成分と、アクリロイルである反応性成分Ｂを有する架橋性成分と、を含み、
１つ以上の官能基Ｘは、マロネートもしくはアセトアセテートと、および／またはアクリロイルと、反応できる、
［１］〜［２］の方法。
［４］  前記プライマーは、前記ＲＭＡ架橋性組成物の成分Ａまたは成分Ｂと反応できる１つ以上の官能基Ｘ、ならびに硬化前、硬化中または硬化後に前記エポキシ官能性バインダーまたはその架橋剤と化学的または物理的に結合する１つ以上の基、を含む多官能性化合物を前記プライマーに添加することによって改質され、
前記１つ以上の官能基Ｘは、一級アミンもしくは二級アミン、チオール、イソシアネート、エポキシまたは、前記ＲＭＡ架橋性成分中の反応性成分Ａおよび／もしくはＢと同じであるか異なっているＲＭＡ反応性成分Ａ’もしくはＢ’または成分Ａ’もしくはＢ’のオリゴマーもしくはポリマー、である、
［１］〜［３］の方法。
［５］  前記エポキシプライマーは、水分で脱ブロックできる多官能性の一級アミンまたは二級アミン（好ましくは、多官能性のケチミン、アルジミンまたはオキサゾリジン）で改質される、［１］〜［４］の方法。
［６］  エポキシプライマー組成物は、前記プライマー組成物の全固形分重量に対して２０、１５、１０重量％、または好ましくは５重量％、を超えない量で多官能性化合物を添加することによって改質される、［５］の方法。
［７］  前記プライマーは、多官能性ＲＭＡ架橋性成分ＡまたはＢ（好ましくはトリアセトアセテート）、および／または、フリーの一級もしくは二級のアミン官能基もしくはその前駆体（好ましくは水分で脱ブロックできるその前駆体）を含む多官能性化合物（好ましくは多官能性のケチミン、アルジミンもしくはオキサゾリジンまたはそれらの組み合わせもしくは反応生成物）、によって改質される、［１］〜［６］の方法。
［８］  好ましくは少なくとも４００ダルトン、より好ましくは少なくとも７００、１０００または２０００ダルトン、という分子量Ｍｗを有する、反応性成分ＡまたはＢを含むＲＭＡ架橋性成分を前記プライマーに添加することを含む、［１］〜［７］の方法。
［９］  前記プライマーは、反応性成分Ａとして主にマロネートを含むＲＭＡ架橋性成分を含む、［８］の方法。
［１０］  前記プライマーは、反応性成分Ａとして２つ以上のアセトアセテートを含むＲＭＡ架橋性成分を含む、［８］の方法。
［１１］  前記プライマーは、反応性成分Ｂとして２つ以上のアクリロイル基を含むＲＭＡ架橋性成分を含む、［８］の方法。
［１２］  前記プライマーは、一般構造Ｘ−Ｒ−Ｙを有する接着促進剤Ｐを含み、
Ｒは、任意選択の架橋基であり、
Ｙは、硬化中に前記エポキシバインダーまたはその架橋剤と反応するか硬化後に前記エポキシバインダーに物理的に結合する官能基である、
［１］〜［１１］の方法。
［１３］  エポキシ官能性バインダーと、架橋剤と、接着促進剤としての［１］〜［１２］に記載されるような多官能性成分と、を含む、［１］〜［１２］に記載の方法における使用のためのプライマー組成物であって、
前記多官能性成分は、プライマー硬化条件において前記エポキシバインダーまたはその架橋剤と反応するか反応可能である、または、硬化したプライマー中で物理的に結合している別個の未反応成分である、
プライマー組成物。
［１４］  エポキシプライマー層上へのＲＭＡ架橋性コーティングの接着を改善するためのエポキシプライマーにおける使用のための組成物であって、
前記組成物は、多官能性ＲＭＡ架橋性成分Ａ’（特にトリアセトアセテートまたはテトラアセトアセテート）または多官能性反応性成分Ｂ’（特にトリアクリレートまたはテトラアクリレート）、フリーの一級もしくは二級のアミン官能基またはその前駆体（好ましくは、水分で脱ブロックできるその前駆体）を２つ以上含む多官能性成分（好ましくは、多官能性のケチミン、アルジミンもしくはオキサゾリジンまたはそれらの組み合わせもしくは反応生成物）から選択される１つ以上のプライマー接着改良剤を含む、
組成物。
［１５］  エポキシプライマー層上へのＲＭＡ架橋性コーティングの接着を改善するための［１４］の組成物の使用。